КОМПОЗИЦИИ НА ВОДНОЙ ОСНОВЕ ДЛЯ АБРАЗИВНЫХ ШЛАМОВ, СПОСОБЫ ИХ ПОЛУЧЕНИЯ И ПРИМЕНЕНИЯ

1. Жидкая композиция для использования в получении шлама для механической обработки свободным абразивом, содержащая полиэтиленгликоль и воду, отличающаяся тем, что она содержит по меньшей мере 10 об.% воды.
2. Композиция по п.1, отличающаяся тем, что она содержит примерно от 15 до 80 об.% полиэтиленгликоля (PEG) и примерно от 20 до 85 об.% воды.
3. Композиция по п.1, содержащая примерно от 20 до 75 об.% PEG.
4. Композиция по п.1, отличающаяся тем, что вода является деионизированной.
5. Композиция по п.1, дополнительно содержащая один или более модификатор вязкости.
6. Композиция по п.5, отличающаяся тем, что модификаторы вязкости выбирают из синтетической глины, натуральной глины, Carbopols, карбоксиметилцеллюлозы, этилцеллюлозы, желатина, гидроксиэтилцеллюлозы, гидроксипропилцеллюлозы, метилцеллюлозы, поливинилового спирта и ксантановой камеди.
7. Композиция по п.5, отличающаяся тем, что модификаторы вязкости вводят таким образом, чтобы обеспечить композицию, имеющую вязкость в диапазоне примерно от 5 до 100 сП.
8. Композиция по п.5, отличающаяся тем, что она содержит примерно до 10 об.% одного или более модификатора вязкости.
9. Композиция по п.1, отличающаяся тем, что она дополнительно содержит один или более активатор.
10. Композиция по п.9, отличающаяся тем, что активатор выбирают из триэтаноламина и аминобората.
11. Композиция по п.9, отличающаяся тем, что она содержит примерно до 5 об.% одного или более активаторов.
12. Композиция по п.1, дополнительно содержащая один или более ингибиторов коррозии.
13. Композиция по п.12, отличающаяся тем, что ингибиторы коррозии выбирают из триэтиноламина и солей карбоновых кислот.
14. Способ приготовления жидкой композиции, пригодной для использования в получении шлама для механической обработки свободным абразивом, включающий смешивание полиэтиленгликоля и воды таким образом, чтобы композиция содержала по меньшей мере 10 об.% воды.
15. Способ использования жидкой композиции по п.1 в процессе обработки проволочной пилой, включающий:
обеспечение жидкой композиции;
равномерное диспергирование абразивных частиц внутри жидкой композиции с получением рабочего шлама; и
подачу рабочего шлама в процесс обработки проволочной пилой.
16. Жидкая композиция, пригодная для использования в возвратно-поступательной резке проволочной пилой, содержащая полиэтиленгликоль и воду, отличающаяся тем, что она содержит по меньшей мере 10 об.% воды.
17. Способ приготовления жидкой композиции, пригодной для использования в возвратно-поступательной резке проволочной пилой, включающий:
обеспечение жидкой композиции, содержащей полиэтиленгликоль и воду, отличающейся тем, что она содержит по меньшей мере 10 об.% воды;
равномерное диспергирование абразивных частиц внутри жидкой композиции с получением рабочего шлама; и
изменение вязкости рабочего шлама до требуемой для возвратно-поступательной резки путем добавления воды.
18. Способ рассеивания тепла во время процесса механической обработки, включающий:
подачу рабочего шлама в процесс механической обработки, при этом рабочий шлам содержит полиэтиленгликоль, по меньшей мере 10 об.% воды, и абразивные частицы, равномерно диспергированные в полиэтиленгликоле и воде;
отличающийся тем, что по меньшей мере часть воды испаряется для рассеивания тепла; и
пополнение рабочей жидкости водой во время процесса механической обработки для дальнейшего рассеивания тепла.
19. Жидкая композиция для использования в получении шлама для механической обработки свободным абразивом, содержащая полиэтиленгликоль и воду, отличающаяся тем, что вода присутствует в жидкой композиции в таком количестве, при котором вязкость рабочего шлама, образованного диспергированными абразивными частицами внутри жидкой композиции, уменьшается, по меньшей мере, в 2 раза.
20. Жидкая композиция по п.19, отличающаяся тем, что вязкость уменьшается, по меньшей мере, в 3 раза.
21. Жидкая композиция по п.19, отличающаяся тем, что вязкость уменьшается, по меньшей мере, в 10 раз.
22. Жидкая композиция для использования в получении шлама для механической обработки свободным абразивом, содержащая полиэтиленгликоль и воду,
отличающаяся тем, что внутри жидкой композиции вязкость рабочего шлама, образованного диспергированными абразивными частицами, при содержании твердой фазы 20 об.%, понижается путем введения воды таким образом, что вязкость рабочего шлама становится, по меньшей мере, в 2 раза меньше вязкости композиции шлама, включающей PEG и абразивные частицы при содержании твердой фазы 20 об.%.
23. Жидкая композиция по п.22, отличающаяся тем, что абразивные частицы в рабочем шламе имеют такой же размер зерна, что и абразивные частицы в композиции шлама, включающей PEG и абразивные частицы.
24. Жидкая композиция по п.22, отличающаяся тем, что абразивные частицы в рабочем шламе имеют размер зерна меньше, чем абразивные частицы в композиции шлама, включающей PEG и абразивные частицы.
25. Жидкая композиция по п.22, отличающаяся тем, что абразивные частицы в рабочем шламе имеют размер зерна больше, чем абразивные частицы в композиции шлама, включающей PEG и абразивные частицы.
26. Жидкая композиция по п.22, отличающаяся тем, что вязкость рабочего шлама, по меньшей мере, в 4 раза меньше, чем вязкость композиции шлама, содержащей PEG и абразивные частицы при содержании твердой фазы 20 об.%.
27. Жидкая композиция для использования в получении шлама для механической обработки свободным абразивом, содержащая полиэтиленгликоль и воду;
отличающаяся тем, что вода присутствует в жидкой композиции в таком количестве, при котором во время процесса механической обработки температура рабочего шлама, образованного диспергированными абразивными частицами внутри жидкой композиции, снижается по меньшей мере на 2°С.
28. Жидкая композиция по п.27, отличающаяся тем, что температура снижается по меньшей мере на 8°С.
29. Жидкая композиция для использования в получении шлама для механической обработки свободным абразивом, содержащая полиэтиленгликоль и воду;
отличающаяся тем, что в процессе механической обработки внутри жидкой композиции температура рабочего шлама, образованного диспергированными абразивными частицами, при содержании твердой фазы 20 об.%, понижается с помощью введения воды таким образом, что температура рабочего шлама становится по меньшей мере на 2°С меньше, чем температура композиции шлама, включающей PEG и абразивные частицы, при содержании твердой фазы 20 об.%.